(57)【要約】【課題】セルロース及びヘミセルロースを含むバイオマスから糖類を製造するための、経済的に使用し続けられる、環境的に安全な方法の提供。【解決手段】セルロース及びヘミセルロースを含むバイオマスの濃酸加水分解を使用した糖の製造のための経済的に使用し続けられる方法を開示する。バイオマス中のセルロース及びヘミセルロースを最初に脱結晶化し、その後加水分解して糖及び酸の両方を含む加水分解物を生成する。バイオマス中に存在するシリカ及びケイ酸塩はその後さらに処理するために除去することができ、そのような処理は、固形物を金属水酸化物溶液で処理して抽出物を生成し、抽出物のpHを低下させてケイ酸を生成し、ケイ酸を抽出物から除去することを含む。残った固形物はその後必要であれば第二の脱結晶化、及び第二の加水分解にかけ、糖収率を最適化する。【選択図】図１
2007202560.tif 000002
【特許請求の範囲】
【請求項１】
セルロース及びヘミセルロースを含む物質から糖を製造する方法であって、
物質を約25〜90重量%の酸の溶液と混合し、これにより少なくとも部分的に物質を脱結晶化し、固体物質と液体部分とを含むゲルを形成し、
前記ゲルを約20〜30重量%の酸濃度に希釈し、ゲルを80〜100℃の温度に加熱し、これにより前記物質中に含まれるセルロース及びヘミセルロースを部分的に加水分解し、
前記液体部分を前記固体物質から分離し、これにより糖及び酸を含む第一の液体を得、
分離された固体物質を、ゲルの酸濃度が約20〜30重量%の酸になるように約25〜90%の酸の溶液と混合し、混合物を約80℃〜100℃の温度に加熱し、これにより分離された固体物質中に残っているセルロース及びヘミセルロースをさらに加水分解し、第二の固体物質と第二の液体部分を形成し、
前記第二の液体部分を前記第二の固体物質から分離し、これにより糖及び酸を含む第二の液体を得、
第一及び第二の液体を合わせ、そして
合わせた第一及び第二の液体中の酸から糖を分離して合計で少なくとも約15重量%の糖を含み、3重量%を超える酸を含まない第三の液体を生成することを含む前記方法。
【請求項２】
セルロース及びヘミセルロースを含む物質を洗浄することをさらに含む請求項1の方法。
【請求項３】
セルロース及びヘミセルロースを含む物質を乾燥することをさらに含む請求項1の方法。
【請求項４】
前記物質を約10%の水分含量に乾燥する請求項3の方法。
【請求項５】
セルロース及びヘミセルロースを含む物質を粒子に細化することをさらに含む請求項1の方法。
【請求項６】
物質が約0.3 gm/ccを超える密度を有し、前記粒子が約0.075 mm〜約7 mmのサイズを有する請求項５の方法。
【請求項７】
粒子が約5 mmの平均サイズを有する請求項6の方法。
【請求項８】
物質が約0.3 gm/cc未満の密度を有し、前記粒子が約0.075 mm〜約25 mmのサイズを有する請求項５の方法。
【請求項９】
粒子が約15 mmの平均サイズを有する請求項8の方法。
【請求項１０】
細化工程が、粉砕、細断及びハンマーミリングからなる群から選択される方法を含む請求項5の方法。
【請求項１１】
酸が硫酸である請求項1の方法。
【請求項１２】
酸が塩酸、フッ化水素酸及びリン酸からなる群から選択される請求項1の方法。
【請求項１３】
加熱を40〜480分間行う請求項1の方法。
【請求項１４】
加熱を100℃の温度で、40〜110分間行う請求項1の方法。
【請求項１５】
加熱を90℃の温度で、80〜220分間行う請求項1の方法。
【請求項１６】
加熱を80℃の温度で、160〜480分間行う請求項1の方法。
【請求項１７】
加水分解を大気圧で行う請求項1の方法。
【請求項１８】
加水分解の間、ゲルと酸を約10〜30 rpmの速度で混合する請求項1の方法。
【請求項１９】
脱結晶化を行うために使用する酸が約70〜約77重量%の濃度である請求項1の方法。
【請求項２０】
酸溶液を加えて少なくとも約1:1の純粋な酸とセルロース及びヘミセルロース物質との比を得る請求項1の方法。
【請求項２１】
酸溶液を加えて約1.25:1の純粋な酸とセルロース及びヘミセルロース物質との比を得る請求項1の方法。
【請求項２２】
物質の脱結晶化を80℃未満の温度で行う請求項1の方法。
【請求項２３】
物質の脱結晶化を60℃未満の温度で行う請求項1の方法。
【請求項２４】
物質の脱結晶化を約35〜40℃の温度で行う請求項1の方法。
【請求項２５】
脱結晶化段階がさらに、減圧を使用して脱結晶化段階にリサイクルされる水を除去することにより熱を除去することを含む請求項1の方法。
【請求項２６】
原材料が約50%〜約85%のセルロース及びヘミセルロースを含む請求項1の方法。
【請求項２７】
原材料が少なくとも5%のリグニンを含む請求項1の方法。
【請求項２８】
固体物質からの液体部分の分離をゲルをプレスすることによって行う請求項1の方法。
【請求項２９】
第二の固体物質をペレット化することをさらに含む請求項1の方法。
【請求項３０】
酸からの糖の分離の前に第一及び第二の液体部分を合わせることをさらに含む請求項1の方法。
【請求項３１】
糖が強酸樹脂上に吸着される樹脂分離ユニットを使用して分離を行う請求項1の方法。
【請求項３２】
樹脂分離ユニットが架橋ポリスチレンカチオン交換樹脂床である請求項31の方法。
【請求項３３】
樹脂をジビニルベンゼンで架橋し、硫酸で処理することにより強酸樹脂を生成する請求項31の方法。
【請求項３４】
ジビニルベンゼンが約6%〜約8%の濃度である請求項33の方法。
【請求項３５】
ビニルベンジルクロライドをジビニルベンゼンと重合することにより樹脂を形成し、亜硫酸ナトリウムで処理することにより強酸樹脂を生成する請求項31の方法。
【請求項３６】
ジビニルベンゼンが約6%〜約8%の濃度である請求項35の方法。
【請求項３７】
樹脂が約200〜約500μmの直径を有するビーズの形態である請求項31の方法。
【請求項３８】
液体を約2〜約5メートル毎時の平均線流速で樹脂床中に流す請求項32の方法。
【請求項３９】
樹脂床を約40〜約60℃の温度に加熱することをさらに含む請求項32の方法。
【請求項４０】
樹脂床が約0.6 g/ml〜約0.9 g/mlのタップ床密度を有する請求項32の方法。
【請求項４１】
樹脂が少なくとも約2 meq/gの強酸容量を有する請求項31の方法。
【請求項４２】
分離段階の後に再利用のために酸を濃縮することをさらに含む請求項1の方法。
【請求項４３】
物質と酸との混合を、ポリテトラフルオロエチレン、ポリフッ化ビニリデン、クロロトリフルオロエチレンとエチレンのコポリマー、高密度ポリエチレン、ポリ塩化ビニル及びポリプロピレンからなる群から選択される物質により内張りされた容器中で行う請求項1の方法。
【請求項４４】
脱結晶化を150〜400 mmHgの圧力で行う請求項1の方法。
【請求項４５】
最初の混合段階が、前記物質の一部を反応容器に入れ、酸を加え、徐々に物質の残りを加えることをさらに含む請求項1の方法。
【請求項４６】
混合段階を多数のブレードを有するミキサーを使用して行う請求項1の方法。
【請求項４７】
発酵用の糖を準備し、その糖を発酵させて醗酵産物を形成する請求項1の方法。
【請求項４８】
醗酵段階が、
糖のpHを調整して残っている酸を全て中和するとともに金属イオンを除去し、
微生物の増殖を可能とするために栄養素を加え、
約1〜2週間ペントース溶液で増殖させたCandida kefyr、Candida shehatae、Candida lignosa、Candida insectosa、Pichia stipitis、Saccharomyces cerevisiaeの呼吸能欠損株、Hansenula anomala、Hansenula jadinii、Hansenula fabianii及びPachysolen tannophilusからなる群から選択される酵母と糖を混合し、
3〜5日発酵工程を進行させ、
冷却凝縮カラムにより二酸化炭素を再循環させて連続的に揮発性の発酵産物を除去し、
凝縮カラムから発酵産物を回収し、
酵母を残りの発酵産物から分離し、
残留発酵産物を蒸留することを含む請求項47の方法。
【請求項４９】
pHが約11に達するまで塩基を加え、その後酸で逆滴定して約4.5のpHに戻すことにより糖のpHを調節する請求項48の方法。
【請求項５０】
固体物質を金属水酸化物溶液で処理して抽出物を生成し、
抽出物のpHを約pH 10に低下させてケイ酸を生成し、
抽出物を濾過してケイ酸を除去することをさらに含む請求項1の方法。
【請求項５１】
金属水酸化物溶液が水酸化ナトリウムの溶液である請求項50の方法。
【請求項５２】
pHの低下を硫酸、塩酸、フッ化水素酸及びリン酸からなる群から選択される酸で行う請求項50の方法。
【請求項５３】
ケイ酸を酸化剤で処理してケイ酸の色を減少させることをさらに含む請求項50の方法。
【請求項５４】
酸化剤が、次亜塩素酸ナトリウム、過酸化水素、オゾン、塩素及び二酸化塩素からなる群から選択される請求項50の方法。
【請求項５５】
濾過の後に残る抽出物を処分する前に中和することをさらに含む請求項50の方法。
【請求項５６】
ケイ酸からシリカゲル、ケイ酸、及びケイ酸ナトリウムを生成することをさらに含む請求項50の方法。
【請求項５７】
金属水酸化物溶液が水酸化ナトリウムの溶液であり、pHの低下を硫酸で行い、濾過の後に残った抽出物に石灰を加えてケイ酸を除去して硫酸カルシウムと水酸化ナトリウムを生成し、水酸化ナトリウムを処理段階で再利用することをさらに含む請求項50の方法。
【請求項５８】
セルロース及びヘミセルロースを含む物質の酸加水分解から得た固形物からシリカまたはケイ酸塩を除去する方法であって、
固形物を金属水酸化物溶液で処理して抽出物を生成し、
抽出物のpHを低下させてケイ酸を生成し、
その抽出物からケイ酸を除去することを含む前記方法。
【請求項５９】
処理段階が水酸化ナトリウムの溶液で処理することを含む請求項58の方法。
【請求項６０】
水酸化ナトリウムが約5〜約10%の濃度である請求項59の方法。
【請求項６１】
処理段階を約60〜8O℃の温度で行う請求項58の方法。
【請求項６２】
処理段階を約60〜90分行う請求項58の方法。
【請求項６３】
ケイ酸の除去を、抽出物を濾過することによって行う請求項58の方法。
【請求項６４】
pHの低下を硫酸、塩酸、フッ化水素酸、及びリン酸からなる群から選択された酸で行う請求項58の方法。
【請求項６５】
ケイ酸を酸化剤で処理してケイ酸の色を減少させることをさらに含む請求項58の方法。
【請求項６６】
酸化剤が、次亜塩素酸ナトリウム、過酸化水素、オゾン、塩素及び二酸化塩素からなる群から選択される請求項65の方法。
【請求項６７】
濾過の後に残る抽出物を中和することをさらに含む請求項58の方法。
【請求項６８】
ケイ酸からシリカゲル、ケイ酸、及びケイ酸ナトリウムを生成することをさらに含む請求項58の方法。
【請求項６９】
金属水酸化物溶液が水酸化ナトリウムの溶液であり、pHの低下を硫酸で行い、濾過の後に残った抽出物に石灰を加えてケイ酸を除去して硫酸カルシウムと水酸化ナトリウムを生成することをさらに含む請求項58の方法。
【請求項７０】
ケイ酸をアルミニウム塩と混合し、混合物を乾燥してゼオライトを生成することをさらに含む請求項58の方法。
【請求項７１】
生成されたゼオライトの窒素吸着に対するBrunauer-Emmet-Teller (BET)表面積が少なくとも300 m2/gである請求項70の方法。
【請求項７２】
少なくとも300 m2/gの窒素吸着に対するBrunauer-Emmet-Teller (BET)表面積を有するゼオライト。
【発明の詳細な説明】
【技術分野】
【０００１】
本発明はバイオマスを加水分解する方法に係わり、より具体的には、セルロース及びヘミセルロースを含む物質の濃酸(concentrated acid)による加水分解により糖を製造し、加水分解工程から得られた固形物からシリカ及びケイ酸塩を除去する方法に関する。
【背景技術】
【０００２】
セルロースは全植物バイオマスの主要な部分を構成する。全てのセルロースのソースは植物の構造組織である。これはヘミセルロース及びリグニンと密接に会合して存在し、それらが合わさって植物繊維細胞の主成分を構成する。セルロースは1,4位置を介して結合したβグルコシド残基の長鎖からなる。これらの結合によりセルロースは高い結晶化度を有し、酵素や酸触媒によっては容易には侵されない。ヘミセルロースは容易に加水分解される非結晶質のヘテロポリマーである。リグニンは芳香族の三次元ポリマーであり、植物繊維細胞内でセルロースとヘミセルロースとの間に散在する。
【０００３】
耕作地と草原で生成されるおよそ2400万トンのバイオマスの４分の３が廃棄されると見積もられている。燃料、化学物質及びその他の有用な製品の代替的なソースを開発のためにそのような廃棄物質の利用が長く望まれてきた。しかし、セルロースを加水分解しようとする試みは、糖を高い収率で製造するための経済的に使用に堪え得る方法を提供することにおいていまだに成功していない。これは主としてセルロースの結晶構造とその中のリグニンの存在によるものである。
【０００４】
これまでに報告されたセルロースを加水分解する方法としては、解重合用の生物学的及び非生物学的手段を使用するものがある。生物学的方法はセルラーゼ酵素を使用する。セルロースから糖を生産するための公知の非生物学的方法の最も古くかつ最善のものは酸加水分解を使用するものである。この方法において最も一般に使用される酸は硫酸である。一般に硫酸加水分解は、希酸加水分解あるいは濃酸加水分解に分類され得る。
【０００５】
希酸法は、一般に0.5%〜15%の硫酸を使用してセルロース物質を加水分解する。さらに、加水分解を行うためには90〜600℃の範囲の温度と、800 psiまでの圧力が必要である。高温では糖が分解してフルフラールやその他の望ましくない副産物を形成する。得られるグルコース収量は一般的に低く、50%未満である。従って希酸法は、セルロース物質から高収率及び低コストで糖を得ることにおいて成功していなかった。
【０００６】
濃酸法はいくらか成功を収め、糖のより高い収率を実現している。この方法は、典型的には加水分解を行うのに60%〜90%の硫酸を使用する。この方法は90%を上回る糖収率を得ることに成功しているが、濃硫酸と後のその回収の高いコスト、濃硫酸の取り扱いにくさ、高温における設備の耐久性の必要性のために過去においては商業的には実現されなかった。さらに、より高い酸濃度を使用すると酸を濃縮するのにより多くのエネルギーが必要であり、これはこの方法を経済的に不利なものとする。
【０００７】
しかしより最近になって濃酸加水分解法がまた研究の対象となっている(非特許文献１及び２を参照)。そのような方法は一般に以下の段階：（1）ヘミセルロース部分を加水分解する予備加水分解、（2）セルロースを加水分解する主加水分解、及び（3）段階（2）で形成されたオリゴ糖からグルコースを形成する後加水分解からなる。最初の段階では、硫酸をバイオマスに添加し、その後それを少なくとも100℃まで加熱してヘミセルロースに分解する。予備加水分解段階の結果得られるのは実質的に全てのC5糖とC6糖も含む溶液である。従ってC5糖流が利用されないとこれらのC6糖類は回収されず、糖収量が低下する
。予備加水分解段階によって生産された糖流を除去した後、濃酸を加えてセルロースの結晶格子を破壊してグルコースを形成する。生成された糖はその後アルコールに発酵させる。しかしそのような方法を商業化するためには、段階を単純化し、エネルギー消費を低減し、消費された酸のリサイクルの困難性を解消しなければならないと考えられてきた。
【０００８】
公知の酸加水分解法の商業化が直面する別の問題として、消費されあるいは使用された酸が中和される場合の多量の石膏の生成が挙げられる。また工程から生じる低い糖濃度により発酵を進行させる前に濃縮を必要とする。加水分解を150℃より高い温度で行う場合は、ペントースの分解からフルフラールのような化合物が生成する。これらの化合物は発酵を阻害し、有毒なものもある。
【０００９】
これらの困難に加えて、濃酸加水分解によって生成された糖類の発酵が別の問題を起こすことが認められている。セルロース及びヘミセルロースの加水分解によりC5及びC6糖が生成される。ヘキソース糖は容易に醗酵することが知られているが、ペントース糖は一般に発酵させるのがより難しい。従って得られる糖類を最初に分離しなければならないが、それは複雑な分離法を使用することが多く、その後ヘキソースかペントース糖のいずれかのみを発酵することが知られた種々の微生物によって発酵させるものである。
【００１０】
また、これまでの酸加水分解法は、高い量のシリカを含むバイオマスをどのように処理するかについては考慮していなかった。シリカの処分は大きな環境的及び経済的負担を課すものである。燃焼によってエネルギーを生成するためにバイオマスを使用する用途においては、高いシリカ含量は高いスラグ生成傾向と、バイオマスを燃焼させたときに生成される多量の灰を取り扱うことによる問題を意味する。しかし、ケイ素化合物は商業上重要であり、農業廃棄物からシリカを回収することはますます重要になってきている(非特許文献３を参照)。バイオマスを水酸化ナトリウムで処理するとセルロースとヘミセルロースが溶解され、それらをリグニンから分離できることは周知である。しかし、小さい鎖のセルロース物質が除去の過程でシリカ製品を汚染することが多く、糖の収率を下げてしまう。さらに、シリカの除去は濾過により行われるが、これは濾過するのが非常に難しい粘稠なゲルの生成によって阻害される。
【００１１】
【非特許文献１】アメリカ農業工学会[Conference of the American Society of Agricultural Engineers]、1992年12月14-15日、で示されたL.T. Fan, M.M. Gharpuray and Y.H. Lee, Cellulose Hydrolysis, p. 170-172, 1992
【非特許文献２】アメリカ農業工学会[Conference of the American Society of Agricultural Engineers]、1992年12月14-15日、で示されたJ.D. Broder, J.W. Barrier and G.R. Lightsey, "Conversion of Cotton Trash and Other Residues to Liquid Fuel"
【非特許文献３】A. Karera, S. Nargis, S. Patel and M. Patel, "Silicon Based Materials from Rice Husk", Journal of Scientific & Industrial Research, Vol. 45, 1986, pp. 441-448
【発明の開示】
【発明が解決しようとする課題】
【００１２】
このように、セルロース及びヘミセルロースを含むバイオマスから糖類を製造するための、経済的に使用し続けられる、環境的に安全な方法が緊急に必要とされている。
【課題を解決するための手段】
【００１３】
1つの態様においては、本発明はセルロース及びヘミセルロースを含む物質から糖類を製造する方法を提供する。前記物質を約25〜90重量%の酸の溶液と混合して該物質を少な
くとも部分的に脱結晶化(decrystallize)し、固体物質と液体部分とを含むゲルを形成する。ゲルを約20%〜約30重量%までの酸濃度に希釈し、約80℃〜100℃の間の温度に加熱する。これにより出発物質に含まれるセルロースとヘミセルロースが部分的に加水分解される。液体部分と固体物質とを分離し、これにより糖と酸を含む第一の液体を得る。ゲルの酸濃度が約20〜30重量%になるように分離された固体物質を約25〜90%の酸の溶液と混合し、約8O℃〜100℃の間の温度に加熱し、これにより分離された固体物質中に残っているセルロースとヘミセルロースをさらに加水分解し、第二の固体物質と第二の液体部分を形成する。第二の液体部分を第二の固体物質から分離し、それにより糖及び酸を含む第二の液体を得る。第一及び第二の液体を合わせ、合わせた第一及び第二の液体中の酸から糖を分離して少なくとも合計で約15重量%の糖を含み、3重量%を超える酸を含まない第三の液体を生成する。
【００１４】
好ましくは、原材料を処理する前に洗浄し、乾燥して約10%の水分含量にすることができる。また物質は粒子に細化することもできる。原材料が約0.3 gm/ccを超える密度を有する場合は、粒子は約0.075 mm〜約7 mmのサイズを有する。好ましくは、粒子は約5 mmの平均サイズを有する。原材料が約0.3 gm/cc未満の密度を有する場合は、粒子は約0.075 mm〜約25 mmのサイズを有する。好ましくは、粒子は約15 mmの平均サイズを有する。細化段階は、粉砕、細断、ハンマーミリング等により行うことができる。
【００１５】
使用する酸は、塩酸、フッ化水素酸及びリン酸から選択することができる。好ましくは使用する酸は硫酸である。加熱段階は好ましくは40〜480分行う。具体的には、加熱は100℃の温度で40〜110分間、あるいは90℃の温度で80〜220分間、あるいは80℃の温度で160〜480分間行うことができる。加水分解は好ましくは大気圧で行う。
【００１６】
ゲル及び酸は好ましくは、加水分解の間、約10〜30 rpmの速度で混合する。脱結晶化に使用する酸は、好ましくは約70重量%〜約77重量%であり、酸溶液を加えて少なくとも約1：1、より好ましくは約1.25：1の純粋な酸とセルロース及びヘミセルロース物質との比を得る。脱結晶化は、好ましくは80℃未満、より好ましくは60℃未満、さらに好ましくは約35〜40℃の間の温度での温度で行う。脱結晶化段階はさらに、減圧を使用して脱結晶化段階にリサイクルされる水を除去することにより熱を除去することを含むことができる。
【００１７】
本発明の方法は、好ましくは約50%〜約85%のセルロースとヘミセルロース、及び少なくとも5%のリグニンを含む原材料を使用して行う。固体物質からの液体部分の分離は、好ましくはゲルをプレスすることによって行う。
【００１８】
第二の固体物質はペレット化してその後の使用を容易にすることができる。
【００１９】
好ましい態様においては、酸からの糖の分離の前に第一及び第二の液体部分を合わせる。分離は樹脂分離ユニットを使用して行い、糖を強酸樹脂上に吸着させる。好ましくは、樹脂分離ユニットは架橋ポリスチレンカチオン交換樹脂床であり、樹脂は約6%〜約8%の濃度のジビニルベンゼンで架橋され、硫酸で処理して強酸樹脂を生成したものである。あるいは、樹脂は濃度6%〜約8%のジビニルベンゼンでビニルベンジルクロリドを重合させることによって形成され、亜硫酸ナトリウムで処理して強酸樹脂を生成する。樹脂は、好ましくは約200〜約500マイクロメートルの直径を有するビーズの形態であり、液体は好ましくは約2〜約5メートル毎時の平均線流速で樹脂床内を流れる。樹脂床は約40〜約60℃の温度に加熱することができ、好ましくは約0.6 g/ml〜約0.9 g/mlのタップ床密度(tapped bed density)を有し、少なくとも約2 meq/gの強酸容量を有する。
【００２０】
酸は、好ましくは再利用のために分離段階の後に濃縮される。
【００２１】
本発明の方法のもう一つの好ましい態様においては、物質と酸との混合は、ポリテトラフルオロエチレン、ポリフッ化ビニリデン、クロロトリフルオロエチレンとエチレンのコポリマー、高密度ポリエチレン、ポリ塩化ビニル及びポリプロピレンからなる群から選択される物質で内張りされた容器中で行う。脱結晶化は、好ましくは150〜400 mmHgの圧力で行う。最初の混合段階は、好ましくは前記物質の一部を反応容器中に置き、酸を加え、徐々に残りの物質を加えることをさらに含む。混合段階は、好ましくは多数のブレードを有するミキサーを使用して行う。
【００２２】
もう一つの好ましい態様においては、本発明の方法はさらに、発酵のための糖を準備し、糖を発酵させて発酵産物を生成することを含む。発酵段階は、糖のpHを調節して残留する酸を全て中和するとともに金属イオンを除去し、栄養素を添加して微生物を増殖させ、Candida kefyr、Candida shehatae、Candida lignosa、Candida insectosa、Pichia stipitis、Saccharomyces cerevisiaeの呼吸能欠損株、Hansenula anomala、Hansenula jadinii、Hansenola fabianii及びPachysolen tannophilusからなる群から選択される、約1〜2週間ペントース溶液で増殖させた酵母と糖を混合し、3〜5日発酵工程を進行させ、冷却凝縮カラムにより二酸化炭素を再循環させて連続的に揮発性の発酵産物を除去し、凝縮カラムから発酵産物を回収し、酵母を残りの発酵産物から分離し、残留発酵産物を蒸留することを含む。一つの態様においては、pHが約11に達するまで塩基を加え、その後酸で逆滴定(back titrate)して約4.5のpHに戻すことにより糖のpHを調節する。
【００２３】
また別の好ましい態様においては、本発明の方法は好ましくはさらに固体物質を金属水酸化物溶液で処理して抽出物を生成し、抽出物のpHを約pH 10に低下させてケイ酸を生成し、抽出物を濾過してケイ酸を除去することを含む。金属水酸化物溶液は、好ましくはNaOHの溶液である。pHの低下は例えば硫酸、塩酸、フッ化水素酸、リン酸等の酸で行う。
【００２４】
ケイ酸は酸化剤で処理してケイ酸の色を減少させることができる。酸化剤は、次亜塩素酸ナトリウム、過酸化水素、オゾン、塩素及び二酸化塩素から選択される。濾過の後に残る抽出物は好ましくは処分する前に中和する。ケイ酸は、好ましくはシリカゲル、ケイ酸及びケイ酸ナトリウムを生成するように処理される。
【００２５】
好ましい態様においては、金属水酸化物溶液は水酸化ナトリウムの溶液であり、pHの低下は硫酸で行い、濾過した後に残った抽出物に石灰を加えてケイ酸を除去し、硫酸カルシウムと水酸化ナトリウムを生成する。水酸化ナトリウムはその後処理段階で再利用する。
【００２６】
本発明のもう一つの形態によれば、セルロースとヘミセルロースを含む物質の酸加水分解から得られる固形物からシリカあるいはケイ酸塩を除去する方法が提供される。該方法は、固形物を金属水酸化物溶液で処理して抽出物を生成し、抽出物のpHを低下させてケイ酸を生成し、その抽出物からケイ酸を除去することを含む。金属水酸化物溶液は好ましくは水酸化ナトリウムの約5〜10%の濃度の溶液である。
【００２７】
処理段階は、好ましくは約60〜8O℃の温度で、約60〜90分行う。ケイ酸の除去は、好ましく前記抽出物を濾過することによって行う。
【００２８】
好ましい態様においては、pHの低下は硫酸、塩酸、フッ化水素酸、及びリン酸から選択された酸で行う。ケイ酸は好ましくは酸化剤で処理してケイ酸の色を減少させる。酸化剤は、次亜塩素酸ナトリウム、過酸化水素、オゾン、塩素及び二酸化塩素から選択される。濾過の後に残る抽出物は好ましくは中和する。好ましい態様においては、金属水酸化物溶液は水酸化ナトリウムの溶液であり、pHの低下は硫酸で行い、濾過の後に残った抽出物に石灰を加えてケイ酸を除去し、硫酸カルシウムと水酸化ナトリウムを生成する。
【００２９】
さらに別の好ましい態様においては、本発明の方法は、シリカゲル、ケイ酸及びケイ酸ナトリウムをケイ酸から生成することをさらに含む。ケイ酸をアルミニウム塩と混合し、乾燥してゼオライトを生成することができる。
【００３０】
また別の好ましい態様においては、少なくとも300 m2/gの窒素吸着に対するBrunauer-Emmet-Teller (BET)表面積を有するゼオライトが製造される。
【００３１】
本発明のさらに別の態様は、以下の本発明の説明を参照することにより当業者に明らかとなるであろう。
【発明を実施するための最良の形態】
【００３２】
本発明は、硫酸、塩酸、フッ化水素酸、あるいはリン酸のような濃酸を使用してセルロース及びヘミセルロースを含むバイオマスから糖を製造する改良された方法を提供する。この方法から製造される糖は、動物あるいは人間の食品として、あるいは糖エステルのような糖誘導体を製造する原材料化学物質として使用でき、またエタノールもしくはブタノール、プロパノール、アセトン、酢酸エチル及びその他の多くの化学物質のような生成物に発酵させるための原材料として使用でき、これらのためには特異的な代謝経路をたどる特異的な微生物を使用することができる。
【００３３】
本発明の方法は、生成される廃棄物及び廃水を減らす、バイオマスから糖を製造する手段を提供する。該方法は、全ての水性流を再利用し、全ての固形物を販売可能あるいは有用な産物に変換するように設計される。使用される酸の多くはリサイクルするために回収される。バイオマスがシリカを高いレベルで含む場合は、本方法によりシリカゲル、ケイ酸ナトリウム、ケイ酸カリウム、ゼオライト、あるいはその他の副産物を生産することができる。発酵を含む本方法の部分においては、C5及びC6糖の両方の発酵を天然の微生物を使用して同時に行うことができる。さらに、バイオマスの加水分解から糖が高収率で得られ、発酵の前に糖流を濃縮する必要がない。
【００３４】
効率と経済的実施可能性に寄与する本発明のその他の特徴としては、大気圧と比較的低い温度を使用することが挙げられる。本方法は、フルフラール及び有毒で発酵を阻害する類似した望ましくない副産物を生産しない。本発明の方法は、タンタル鋼のような新型の高価な製造材料の使用を必要としない。
【００３５】
以下でより詳細に説明するように、本発明の方法は、農業廃棄物の加水分解から有用な化学物質を製造し、同時に廃水あるいは廃棄物を殆どあるいはまったく生成しない、効率的でコスト効果の高い手段を提供するものである。
【００３６】
以下の実施例は本発明の方法を例示するものである。
【００３７】
脱結晶化
本発明の方法に使用する原材料は、セルロース及びヘミセルロースの含量が少なくとも65%、より好ましくは約75%になるように混合したものである。本方法における任意の最初の段階として、バイオマスを洗浄しておおよその泥及び汚染物を除去することができる。図1において示すように、例として図全体において使用されるバイオマスである稲藁1を水2で洗浄する。多く場合、バイオマスの洗浄は必要でなく、大部分の「泥」（粘土、砂、岩の小さいかけら）は変化しないまま工程を通過し、最終的にリグニンケークに入るからである。本発明の方法は、その高いケイ酸含量のためにその他の材料よりも処理しにくい稲藁のような種々の原材料を使用することができるので有利である。しかし、本発明の原理はいかなる特定のバイオマスの種類にも限定されず、広範な物質に適用することを意図するものであることを明記しておく。稲藁は単に例示する性質のものである。
【００３８】
洗浄が終了した後、使用した水は沈降池4へ移され、泥あるいはその他の沈降物を底6に回収し、その後水は次の分の稲藁を処理の前に洗浄するのに再使用5される。
【００３９】
稲藁を清浄にした後、それを任意に好ましくは約10%の含水量に乾燥することができる8。乾燥後、材料を粒子に粉砕する7。密度の高い材料、即ち約0.3 gm/ccを超える密度を有する木材、稲藁のような材料については、粒子は約0.075 mm〜7 mmのサイズとする。好ましくはそのような粒子は3 mm〜7 mmの範囲のサイズを有し、平均で5 mmのサイズを有する。約0.3 gm/cc未満の密度を有する材料、例えば紙のような材料については、粒子サイズは約25 mmまで大きくなってもよく、15 mmの平均サイズが好ましい。いくつかの材料については、乾燥と粉砕の段階の順序を逆にする点に留意する必要がある。即ち、材料をハイドロパルパーのような装置を使用して湿潤粉砕した後、乾燥してもよい。
【００４０】
これで稲藁は、脱結晶化段階に使用できる。本発明の方法においては、セルロース及び／またはヘミセルロースを含む原材料をまず25%〜90%の濃度の濃酸9と混合し、脱結晶化を行う。好ましくは、使用する酸の濃度は70%〜77%の間である。好ましくは、使用する酸は硫酸であるが、塩酸、フッ化水素酸、リン酸等のその他の酸も考えられる。使用する濃酸による反応チャンバーの金属侵食の発生を減らすため、バイオマスのいくらかを最初に反応器内に置き、その後酸溶液、その後残りのバイオマスを徐々に添加する。さらに反応器は好ましくはポリテトラフルオロエチレン（PTFE、商業的にはTEFLONとして知られている）、ポリフッ化ビニリデン（PVDF、商業的にはKYNARとして知られている）、クロロトリフルオロエチレン(CTFE)とエチレンのコポリマー（商業上HALARとして知られている）の薄層により内張りする。また、高密度ポリエチレン、ポリ塩化ビニル及びポリプロピレンも使用することができる。
【００４１】
酸を加えて少なくとも1:1の純粋な酸重量とセルロース及びヘミセルロース物質重量との比を得る。好ましくは、達成する比は1.25：1である。酸のバイオマスへの添加により粘稠なゲル10が形成され、これは150万〜200万cpの粘度を有しており、加水分解の前に完全に混合する。この原材料の酸との混合によりセルロース及びヘミセルロース鎖の間の結合が破壊され、長い鎖のセルロースが加水分解を受け得るので有利である。
【００４２】
脱結晶化は、温度が8O℃を超えないように好ましくは60〜80℃の範囲で行い、より好ましくは、脱結晶化は60℃未満の温度で行い、ケークが35〜40℃の温度に保持される場合に最適な結果が得られる。脱結晶化の間の温度が80℃を上回ると、C5糖の多くがその後の加水分解において失われる。本発明の方法は、加水分解工程の初期に生成したより反応性の高い糖を保存するような条件を使用する。脱結晶化段階は早過ぎる加水分解を防ぎ、従って糖類がより多く分解するのを防ぐ。
【００４３】
脱結晶化段階においては、多量のバイオマスと酸とを混合したときに発生する熱は、ケーク混合物の低い伝導性のために伝導によっては容易に除去することができない。しかし、減圧下の混合物からの水の除去により混合物が十分に冷却される。バイオマスの添加速度と、従って全脱結晶化工程の速度は、水を真空ポンプにより除去できる速度に直接比例する。減圧による系からの水の除去は、蒸発により熱を除去するために溶媒を添加することを必要とせず、また凝縮の後に水中に取り込まれた少量の酸とともにその水を系に戻し、組成の正確な制御を維持し、廃棄物の生成を排除することができる。
【００４４】
反応器のサイズが大きくなると、表面の体積に対する比は減少する。脱結晶化及び加水分解物質は非常に低い熱伝導性を有するので、反応器のサイズが大きくなるにつれて減圧系により除去する熱のパーセンテージはより大きくなる。ガラスで内張りした容器中で行った実験においては、ガラスの熱伝導性がより低いことにより減圧で熱のほとんど全てが
除去された。また、減圧によれば表面からの熱移動よりもずっと早く反応する。
【００４５】
脱結晶化段階を以下の実施例1〜3においてさらに説明する。
【実施例】
【００４６】
実施例1
75重量%のセルロースとヘミセルロースを含む50.01 gの稲藁を77% H2SO4の66.82グラムと混合した。稲藁はH2SO4にゆっくりと加え、それぞれの追加分を加えた後に余分な液体が生じるようにした。温度は80℃未満に保持した。稲藁の最後の量を加えた後、得られたゼラチン状の塊を完全に混合した。
【００４７】
実施例2
50.04グラムの稲藁を98.91グラムの77% H2SO4と混合した。稲藁の小量を反応器に入れ、酸溶液を加え、残りの稲藁をゆっくりと加え、それぞれの追加分を加えた後に余分な液体が生じるようにした。混合物中に存在する水を減圧下に除去することにより温度を80℃未満に保持した。275 mm Hg（757.26の減圧）の最初の圧力を使用して40℃で溶液を蒸発させた。180 mmHg（580 mmHgの減圧）の圧力で溶液を40℃に冷却保持するのに十分であった。稲藁の最後の量を加えた後、得られたゼラチン状の塊を完全に混合した。
【００４８】
実施例3
100.00グラムの刈り込んだ木と新聞紙の混合物を167.63グラムの77% H2SO4と混合した。刈り込んだ木は3〜7 mmの大きさに粉砕し、40グラムを約6 mmの片に細断した新聞紙の60グラムと混合した。混合物をゆっくりとH2SO4に加え、それぞれの追加分を加えた後に余分な液体が生じるようにした。温度は、80℃未満に保持した。刈り込んだ木と新聞紙の最後の量を加えた後、得られたゼラチン状の塊を完全に混合した。
【００４９】
最初の加水分解
脱結晶化段階の後、混合物中の濃酸を好ましくは20%〜30%の濃度に好ましくはリサイクルした水11を使用して希釈する。これにより混合物の粘度は約150万〜200万cpから約400,O00 cpへ低下する。その後混合物を80〜100℃の間の温度に加熱し、連続的に混合して加水分解を行う12。低い毎分回転数（rpm）、約10〜30 rpmでの混合が好ましい。より高いrpmでの第二のミキサーは、遅い速度のミキサーの付近に物質を保持するのに有用である。
【００５０】
加水分解は、温度と原材料中のセルロースとヘミセルロースの濃度に依存して40〜480分の間継続する。適当な時間を超えると、ヘキソース及びペントースの分解の速度がその生成の速度を超える。従って、糖の収量を増やすためには、一定の時間後に最初の加水分解を停止し、糖を分離し、セルロース及びヘミセルロースの残りを糖に変換するために2回目の加水分解を行うことが重要である。加水分解の後、好ましくはプレス15、濾過、あるいはプレス濾過により酸糖溶液を残りの固形物から分離する。
【００５１】
加水分解物スラリーの濾過性は、脱結晶化を行った温度に影響を受ける。脱結晶化をより低温に維持すればするほど後の加水分解産物の濾過が容易になる。脱結晶化は60℃未満で行い、ケークを35〜4O℃未満の温度で保持すると最適な結果が得られる。これ以上冷却すると粘度が増加し、混合物を冷却するのに必要な減圧を維持するのにコストがかかりすぎるので現実的でない。
【００５２】
より低い脱結晶化の温度が濾過性及び高収量に利益を与えるということは、反応器の全体で６℃以上の温度差がないように、反応器は反応物質を回転させ、それをより低い圧力にさらすように設計されなければならないことを意味している。これには多数のブレードを有するミキサーが単一のブレードのものよりも好ましい。
【００５３】
脱結晶化と加水分解の後に残る固形物の分離能を確保するための別の方法は、バイオマス中に存在するリグニンを適当なものとして、加水分解の後にプレス濾過を使用できるようにし糖酸溶液を分離できるようにすることである。バイオマス中に存在するリグニンが不充分であり、全てのセルロースとヘミセルロースが糖に変換されると、溶液は非常にプレス濾過し難くなる。バイオマスが全てセルロースとヘミセルロースである場合は、糖酸溶液を直接酸糖分離ユニットに送れるのでプレス濾過する必要はない。しかしバイオマスが部分的に単純なセルロース及びヘミセルロースでない場合は、濾過を助けるように働くリグニンが存在することが望ましい。さらに、バイオマス中のリグニンの存在は、（1）無機物質や酸化された糖のようなその他の物質をその上に析出させる物質の役目を果たし、（2）燃料としての価値があり、あるいは植物栽培用の媒体や表土添加物として使用できる副産物となる、という利点を与える。
【００５４】
少なくとも5%のリグニン（乾燥基準で）の平均値を有するバイオマス物質の組み合わせが、濾過を可能とする十分なケークを得るのに最も適していることが判明した。最良の濾過と最適な産物収量の最良の妥協として7%のリグニン量が好ましい。バイオマス中のリグニン量がより高くなると、濾過はより容易になるが、リグニン組成が多くなると加水分解に利用できるセルロース及びヘミセルロースの量が減ることになるので、生成する糖の量は減少する。
【００５５】
加水分解段階を、以下の実施例4〜6においてさらに説明する。
【００５６】
実施例4
実施例1で得られたゼラチン状の塊に、加水分解のために54.67グラムの水を加え、全混合物の酸濃度を30%に低下させた。試料を100℃に60分間熱した。加熱の間にいくらかの水が蒸発した。ゼラチン状の塊をプレスして17.1%の糖と35.52%の酸を含む93グラムの液体の得た。
【００５７】
実施例5
実施例２で得たゼラチン状の塊を完全に混合した後、104.56グラムの水を加え、全混合物の酸濃度を30%に低下させた。試料を100℃に60分加熱した。ゼラチン状の塊をプレスして16.5%の糖と34.23%の酸を含む188.9グラムの液体を得た。
【００５８】
実施例6
実施例3で得たゼラチン状の塊を完全に混合した後、加水分解のための162.62グラムの水を加え、全混合物の酸濃度を30%に低下させた。試料を100℃に60分間加熱した。加熱の間にいくらかの水が蒸発した。ゼラチン状の塊をプレスして17.6%の糖と36.85%の酸を含む214.3グラムの液体を得た。
【００５９】
プレスの後、固形物を含む得られたケークを170グラムの水で洗浄し、再びプレスし、16.3%の酸と8.92%の糖を含む液体を得、これを以降の洗浄に使用して糖収量を増加させた。
【００６０】
シリカ処理
本発明は、高いシリカ含量を有する物質の処理方法を提供するという利点も有する。この方法は図3に図示する。最初の加水分解あるいは二番目の加水分解の後に残ったプレスされた固形物14を、金属水酸化物溶液、例えば5%〜10%水酸化ナトリウム16により処理し、ケイ酸18を抽出することができる。好ましくは、金属水酸化物溶液は水酸化ナトリウム溶液であり、最も好ましくは約8%の濃度で使用する。時間をより長くし、温度をより高くすると、生成物のより高い収量が得られる。しかし、多くのバイオマス物質についてはよ
り低い条件で理論的な回収率の95%を超える収率でシリカを生産するのが適当である。
【００６１】
本方法のこの段階は任意のものであり、バイオマスが高含量のシリカを含む場合、例えば稲藁や綿繰り機くずようなものの場合に使用される。金属水酸化物溶液16による処理の後、固形物を最初に約60℃〜8O℃に約60〜90分間加熱し16A、その後プレス濾過し17、水で洗浄して液体18を抽出する。この液体を酸19Aで処理してpHを低下させ、沈殿を形成し21、これを好ましくは濾過22により分離する。使用される酸は、硫酸、塩酸、フッ化水素酸、あるいはリン酸とすることができる。フィルター中の物質を漂白してl9B実質的に純粋のシリカゲルである物質を生成する。酸化剤は、次亜塩素酸ナトリウム、過酸化水素、オゾン、塩素、あるいは二酸化塩素とすることができる。このシリカゲルをさらに処理してケイ酸ナトリウム、ケイ酸カリウム、あるいはその他の有用な物質を生産することができる。例えば、シリカをアルミニウム塩、好ましくは硫酸アルミニウムと混合して洗浄し、乾燥してゼオライトを形成することができる。製造されるゼオライトあるいはシリカの種類は、加えられるアルミニウム塩の量と処理の結果としてシリカ中に存在する不純物によって制御される。ゼオライトを生産するために使用されるその他の方法においては、少量の有機物を添加して最終的な結晶構造において化学物質を吸着するために利用できる部位である「面積」を増加させることができる。本発明の方法においては、加水分解の後のバイオマス中に存在する通常の不純物が無機物質として働き、非常に高い表面積の物質を生成する。例えば、添加されたアルミニウム塩を使用する公知の方法によって製造されたゼオライトは17〜19ミクロンの粒子で150 m2/gmの窒素吸収に対するBrunauer-Emmet-Teller (BET)表面積を有する。本発明の方法を使用することによって、アルミニウム塩を添加することなくこのようなレベルが得られ、アルミニウム塩を使用すると300〜325 m2/gmの窒素吸収値が得られる。
【００６２】
硫酸を使用してセルロース物質とヘミセルロース物質を加水分解する場合、金属水酸化物溶液として水酸化ナトリウム溶液を使用してケイ酸を抽出することが好ましい。水酸化ナトリウムを使用したシリカの抽出によりケイ酸ナトリウム溶液が形成され、これは濾過し、ケークにプレスし、その後硫酸との反応によりシリカに変換する。硫酸との反応は、所望のシリカ生成物を形成するが、硫酸ナトリウム流も形成する。この流れは、硫酸ナトリウムを硫酸カルシウムに変換して水酸化ナトリウムの多くを再生するのに必要な石灰（水酸化カルシウム）の化学量論量の約70%で処理する。より多い量の石灰を使用しても回収水酸化ナトリウムの収量は有意に改善されない。
【００６３】
残りの硫酸ナトリウムの部分を含む約5%水酸化ナトリウムのその後にリサイクルされた流れは十分にシリカ抽出工程を継続でき、残りの硫酸ナトリウムは阻害しない。最初あるいは二番目の加水分解の後に残ったプレスされた固形物の5%〜10%の水酸化ナトリウムでの次の処理及びその後の処理にはリサイクルされた硫酸ナトリウム−水酸化ナトリウム溶液を使用することができる。
【００６４】
水酸化ナトリウムの回収から生成された硫酸カルシウム（石膏）産物は、糖生成物中和段階からの硫酸カルシウムと合わせて農業用グレードの石膏を生成することができる。
【００６５】
実施例7〜10によりシリカの抽出をさらに説明する。
【００６６】
実施例7
上記実施例1において形成された稲藁加水分解ケークの、糖加水分解物をプレスにより分離した後の499.75グラムを、659.8グラムの5% NaOH溶液で処理した。混合物を90分間8O℃に加熱した。ケークをプレスして水で洗浄した。抽出された全液体は12を上回るpHを有していた。液体を濃塩酸で処理してpHを10に低下させた。形成された軽い綿毛状の沈殿物を濾過によって分離した。NaOClの11%溶液を添加することにより物質をフィルター中で漂
白し、実質的に純粋なシリカゲルである灰白色の物質を生成した。フィルターからの物質を乾燥して所望の水分レベルとし、シリカとして回収した。
【００６７】
実施例8
実施例7の方法によって製造されたフィルターケークシリカゲルをNaOHペレットで処理してケイ酸ナトリウムを生成した。FT-IR分光分析によるケイ酸ナトリウム溶液の分析により、ケークからのシリカの回収率は85%を超えることが示された。
【００６８】
実施例9
実施例7の方法によって製造されたフィルターケークシリカゲルを、KOHペレットで処理して定量的な収量でケイ酸カリウムを生成した。
【００６９】
実施例10
上記した脱結晶化と加水分解の結果形成された稲藁加水分解ケークの、糖加水分解物をプレスして押し出した後の重量206ポンドを352ポンドの5% NaOH溶液で抽出した。この混合物を濾過して155ポンドのケークを生成し、これは燃焼するか土壌堆肥として使用される。固形物を除く濾過の後、ケイ酸ナトリウムを含む403ポンドの液体が残った。27ポンドの硫酸の70%溶液を前記液体に加えてシリカを沈殿させ、次いでこれを濾過し、44ポンドの水と混合した34ポンドのシリカを生成した。このシリカを10ポンドの過酸化水素で洗浄して漂白した。濾過の後に396ポンドの液体が残り、この液体は29ポンドの硫酸ナトリウムを含んでいた。この液体に10ポンドの石灰を加え、得られた溶液を攪拌した。数分後、73ポンドの硫酸カルシウムを溶液から濾取した。残った液体はNaOHとNa2SO4の混合物であり、これはリサイクルして次の抽出工程に使用した。
54ポンドの水中の上記したように抽出したシリカの34ポンドを0.4ポンドの硫酸アルミニウムでスラリー化した。混合物を水で洗浄し、乾燥して34.4ポンドのゼオライトを生成した。
【００７０】
第二の脱結晶化及び加水分解
本発明の方法を使用して得られる糖収率を高めるため、本発明のさらに別の形態は任意の第二の脱結晶化及び第二の加水分解を使用する。第二の脱結晶化段階は殆どの場合不要であるが、木材のようなかさばった物質について、最初の脱結晶化段階でセルロース及びヘミセルロース物質を適当に脱結晶化できなかった場合に第二の脱結晶化段階を行う。
【００７１】
最初の加水分解の後に残る固形物、あるいは水酸化ナトリウムで処理してシリカを抽出した後に残る固形物を乾燥する23。必要な場合には、乾燥した固形物24を25%〜90%の濃度の濃硫酸25と混合して第二の脱結晶化を行う。好ましくは、酸の濃度は70%〜77%の間である。最初の脱結晶化と同じ長さの時間、物質を保持する必要はない。実際には、この第二の脱結晶化は酸と固形物とを混合するのにかかる数分程度の短さでよい。この第二の脱結晶化も粘稠なゲル26を形成する。
【００７２】
その後濃酸を、好ましくは20%〜30%の濃度に、好ましくはリサイクルされた水27を用いて希釈する。その後、混合物を加熱して第二の加水分解を行う。あるいは、第二の脱結晶化が不要な場合においては、最初の加水分解の後あるいはシリカを抽出する処理の後に残った固形物を20〜30%の酸で処理し、加熱して第二の加水分解を行う。得られるゲル28をプレスするか濾過することにより第二の酸糖流30を得、２回の加水分解段階からの流れを合わせる。残ったリグニンを豊富に含む固形物を回収し、任意に燃料29としてペレット化するか、原材料として使用する。リグニンを豊富に含むケークのペレット化は、本発明の方法によって生成される廃棄物を減らすことに役立つので有利である。
【００７３】
タンパク質型の物質が、原材料として本発明の方法において使用される農業用あるいは
廃棄物物質の一部として含まれていてもよい。硫酸を使用して窒素をアンモニアとして放出させることによりタンパク質及びアミノ酸窒素が分析されているが（いわゆるKjeldahl法）、本方法における草あるいはその他の植物物質中のタンパク質からのアンモニアの放出は示されていない。これにより窒素を失うことなくタンパク質を含む産物を使用することができる。タンパク質及びアミノ酸窒素は依然として利用でき、例えば加水分解の後に残るケークを土質改良剤として使用した場合、天然の窒素肥料として利用できる。さらに、窒素は動物飼料添加物としてのリグニンを豊富に含むケークに付加的な価値を与える。
【００７４】
第二の脱結晶化及び加水分解段階を以下の実施例11及び12においてさらに説明する。
【００７５】
実施例11
稲藁の最初の加水分解の後にプレスにより形成されたケークを集め、10%の水分含量に乾燥した。41%のセルロースを含む50.03グラムの重さのケークを33.28グラムの77% H2S04と混合し、1.25対1の純粋な酸のセルロースに対する比率を得た。ケークをゆっくりと酸に加え、粘稠なゲルが形成されるまで混合した。得られた混合物中の純粋な酸の濃度は30.75%で、17.00グラムの水を加えて25.5%の最終的な純粋な酸の濃度を得た。その後混合物を100℃で50分加熱した。冷却した後、ゲルをプレスして18.2%の糖と21.1%の酸を含む31.45グラムの液体を回収した。プレスの後残った固形物を含むケークを25グラムの水で洗浄し、15.4%の糖と19.7%の酸を含む溶液を生成した。
【００７６】
プレスしたケークを乾燥して約10%の水分含量とした。このケークは、ポンドあたり8,600 BTUの燃料価を有することが判った。この燃料物質は主として、回収されなかった糖、いくらかの糖分解産物、及びいくらかの未反応セルロースを含むリグニンであり、非常によく燃えたが約7%のシリカを含む灰分が残った。
【００７７】
実施例12
実施例7で説明したようにシリカの除去処理の後に残る500グラムの重さの稲藁加水分解ケークを77%のH2SO4と混合し、1.25対1の純粋な酸のセルロースに対する比率を得た。ケークをゆっくりと酸に加え、粘稠なゲルが形成されるまで混合した。その後水を加え、25.5%の最終的な純粋な酸の濃度を得た。そして混合物を100℃で50分加熱した。冷却した後にゲルをプレスし、糖と酸の両方を含む液体を回収した。プレスの後に残った固形物を含むケークを水で洗浄し、糖と酸の両方を含む第二の溶液を生成した。
【００７８】
プレスしたケークを乾燥して約10%の水分含量とした。このケークは、ポンドあたり8,600 BTUの燃料価を有することが判った。この燃料物質は主として、回収されなかった糖、いくらかの糖分解産物、及びいくらかの未反応セルロースを含むリグニンであり、非常によく燃え、約1%のシリカを含む灰分を残した。
【００７９】
酸及び糖の分離
本発明の別の態様は、セルロース及びヘミセルロース物質の酸加水分解から生成された加水分解物中の酸及び糖を分離するための改良された方法に関する。図2を参照すると、酸糖流31は、強酸ポリスチレン-ジビニルベンゼン樹脂床を含む分離ユニットによりさらに処理される。この樹脂は好ましくは6%〜8%の濃度のジビニルベンゼンで架橋されており、少なくとも2 meq/gの強酸容量を有するように硫酸で処理されたものであることが好ましい。いくつかのそのような樹脂が市販されており、Dow Chemicalから入手できるDOWEX 40166、Finex、フィンランドから入手できるFinex GS-16、Purolite Inc.、Bala Cynwyd PAから入手できるPurolite PCR-771、Rohm and Haasから入手できるIR-118等がある。特に好ましい態様においては、使用される樹脂はDow Chemicalから入手できるDOW XFS 43281.01である。樹脂は好ましくは200〜500マイクロメーターの直径を有するビーズの形態にある。樹脂床の流速は好ましくは時間あたり2〜5メートルであり、床は好ましくは0.6〜0
.9 g/mlのタップ床密度を有する。樹脂床を好ましくは40〜60℃の温度に加熱する。より高い温度を使用することができるが、樹脂床の早すぎる分解が生じ得る。より低い温度は有効ではない分離を生じ得る。
【００８０】
酸溶液がカラム中を移動するにつれて糖がそれに吸着される32。酸が溶出したら、任意に、実質的に酸素を含まない、好ましくは溶存酸素が0.1 ppm未満のガスで樹脂をパージすることができる。このガスは残っている酸を全て樹脂から追い出す働きを果たし、より優れた分離ができる。
【００８１】
酸流の溶出の後、実質的に酸素を含まない水34で樹脂を洗浄する。この水の溶存酸素含量は、好ましくは0.5 ppm未満であり、より好ましくは0.1 ppm未満である。この洗浄により、分離ユニットに加えられた加水分解物中の糖の少なくとも98%を含む糖流33が生成される。
【００８２】
分離工程の結果、酸流、糖流、及び第二の分離工程を通してリサイクルされる混合酸糖流の3つの流れが回収される。酸流32は再濃縮され、再使用するためにリサイクルされるが、これは以下でさらに説明する。好ましくは少なくとも15%の糖と3%以下の酸を含む糖流33は、その後所望により発酵させることができる。糖の純度は糖流の非水性成分のパーセンテージとして計算できる。従って、83.3%(100 x 15/18)を超える糖の純度が発酵に適している。
【００８３】
糖流中に3%までの濃度の酸が含まれていても以後の処理において問題はない。しかし、分離の際に糖の有意な比率が酸により失われると、工程全体の経済性が低下する。
【００８４】
例として理想的な分離方法においては、100グラムの水を使用して分離カラムからの30グラムの酸、15グラムの糖、55グラムの水を含む100グラムの試料溶液を溶出する。完全な分離の場合は、糖流は15グラムの糖と85グラムの水を含む。これは当初の溶液と同じ濃度、30%における酸の回収について30グラムの酸と70グラム（100＋55-85）の水を残すことになる。
【００８５】
しかし、上記の100グラムの試料溶液の典型的な溶出は、約200グラムの水をカラムに加えることを必要とする。糖流は依然として15%であるが、但しこの場合酸流は170グラム（200＋55-85）の水と30グラムの酸を含み、15%の酸濃度となる。従って、酸流が15%の酸濃度を有する95%純度であるとすると、約1.5グラムの糖がそれぞれの溶出で酸により失なわれる。糖流が15%の濃度で95%純度であるとすると、それぞれの溶出で0.75グラムだけの酸が失なわれる。この相違は、酸流が二倍多い物質を含むという事実によるものである。従って、酸流の純度は糖流の純度よりより重要な因子である。
【００８６】
酸と糖の分離を、以下の実施例13〜20においてさらに説明する。
【００８７】
実施例13
セルロース及びヘミセルロース物質の加水分解により生成された酸糖流を、Purolite, Inc.から入手できる強酸カチオン交換樹脂であるPCR-771を充填した1.2リットル容量の50
cmの直径のガラスカラム中に流すことにより分離した。カラムを60℃に保持し、体積流量は70 ml/分とした。これは約0.8メートル毎時の線流速に換算される。酸流、糖流、及び別の樹脂床にリサイクルされる混合流の3つの流れを回収した。酸流は96.8%純度（酸と水の合計）であった。糖流は86.8%純度（糖と水の合計）であった。全体として酸の回収率は97.3%であり、糖の回収率は95.5%であった。
【００８８】
実施例14
セルロース及びヘミセルロース物質の加水分解により生成された加水分解物液体の一部を、Purolite, Inc.から入手できる強酸カチオン交換樹脂であるPCR-771を充填した1.2リットル容量の50 cmの直径のガラスカラム中に流すことにより分離した。カラムを40℃に保持し、体積流量は70 ml/分とした。酸流、糖流、及び別の樹脂床にリサイクルされる混合流の3つの流れを回収した。酸流は95.1%純度（酸と水の合計）であった。糖流は93.1%純度（糖と水の合計）であった。全体として酸の回収は98.6%であり、糖の回収率は90.6%であった。
【００８９】
実施例15
34.23%のH2S04及び16.5%の糖を含む加水分解液を、Purolite, Inc.から入手できる強酸カチオン交換樹脂であるPCR-771を充填した1.2リットル容量の50 cmガラスカラム中に流すことにより分離した。カラムを60℃に保持し、体積流量は70 ml/分とした。酸流、糖流、及び別の樹脂床にリサイクルされる混合流の3つの流れを回収した。酸流は96.47%純度（酸と水の合計）であった。糖流は92.73%純度（糖と水の合計）であった。全体として酸の回収は97.9%であり、糖の回収率は95.0%であった。
【００９０】
実施例16
新聞紙の加水分解により生成された加水分解物液は、31.56%の酸と22.97%の糖を含んでいた。この液体を、Purolite, Inc.から入手できる強酸カチオン交換樹脂であるPCR-771を充填した1.2リットル容量の50 cmガラスカラム中に流すことにより分離した。カラムを40℃に保持し、体積流量は70 ml/分とした。酸流、糖流、及び別の樹脂床にリサイクルされる混合流の3つの流れを回収した。酸流は96.7%純度（酸と水の合計）であった。糖流は90.9%純度（糖と水の合計）であった。全体として酸の回収は99.5%であり、糖の回収率は96.7%であった。
【００９１】
実施例17
新聞紙の加水分解により生成された加水分解物液は、31.56%の酸と22.97%の糖を含んでいた。この液体の一部を、Finex、フィンランドから入手できる強酸カチオン交換樹脂であるFinex GS-16を充填した1.2リットル容量の50 cmガラスカラム中に流すことにより分離した。カラムを60℃に保持し、体積流量は70 ml/分とした。前記液体の第二の部分を同様にFinex GS-16を充填した1.2リットル容量の50 cmガラスカラム中に流すことにより分離した。このカラムは40℃に保持し、体積流量は70 ml/分とした。いずれの場合も、酸流、糖流、及び別の樹脂床にリサイクルされる混合流の3つの流れを回収した。酸流は少なくとも90%純度（酸と水の合計）であった。糖流は少なくとも94%純度（糖と水の合計）であった。
【００９２】
実施例18
15%の糖と30%の酸を含む加水分解物を、Dow Chemicalから入手できるDOW XFS 43281.01を充填した1.2リットル容量の50 cmガラスカラムを使用して分離した。カラムを60℃に保持し、体積流量は65 ml/分とした。加水分解物を添加した後、カラムを沸騰蒸留水及び冷却蒸留水で溶出した。酸流は97.0%純度であり、糖流は97.2%純度であった。樹脂上の酸及び水相の間の膨潤量は2.48%であった。
【００９３】
同じ加水分解物をカラムに2回目に添加した後、溶出を行い、実質的に全ての酸と糖を回収し、99.1%を超える回収率と、97.2%の糖純度及び92.3%の酸純度を得た。分離の間の溶出速度は65 ml/分であった。
【００９４】
実施例19
Advanced Separation Technologies, Inc.により製造されたAST LC1000回転樹脂床装置を使用して糖-酸混合物を分離した。装置は、樹脂の20カラムからなり、各カラムは２リ
ットルの床容量を有していた。カラムを60℃に保持したFinex GS-16樹脂で充填した。8時間の１回のランにおいて、供給物は14.89%の糖及び23.79%の酸を含んでいた。溶出速度は244 ml/分とし、これは0.12 ml/分または7.3 m/時間の線速度に対応する。糖生成物純度は94.6%であり、酸生成物純度は92.4%であった。糖回収率は84%であり、13.9%の濃度であった。酸の回収率は97.5%であり、濃度は7.5%であった。
【００９５】
実施例20
Advanced Separation Technologies, Inc.により製造された15.2リットルの全床容量を有するAST LC1000回転樹脂床装置を使用して糖-酸混合物を分離した。カラムをPurolite PCR-771で充填した。供給物は12.6%の糖及び18.9%の酸を含んでいた。溶出速度は117 ml/分とした。カラムを60℃で運転したとき、回収された流れの糖純度は92.4%であり、酸純度は92.1%であった。
【００９６】
糖混合物の分析において、本発明の方法により生成された糖の分布が極めて一定であり、主として5種類のC5またはC6単糖からなることが判明し、この方法を使用して生成した二量体、三量体あるいはその他の短鎖重合体糖の証拠は見られない。さらに、例えばトリメチルアリルエステルのガスクロマトグラフィーにより、C5糖にキシリトールが存在することが示されている。キシリトールはキシロースの還元形態であり、微生物にはより利用しやすいものである。
【００９７】
酸の濃縮とリサイクル
分離ユニットから回収された酸溶液32は、濃縮し、本発明の方法のより前の段階で再使用するためにリサイクルすることができる。標準的な単一段階蒸発器36を使用して最高35%までの酸の濃度が得られる。例えばChemetics, Toronto, Ontario, Canadaから入手できる三倍効率蒸発器(triple effect evaporator)を好ましく使用でき、これにより70〜77%のより高い濃度が得られる。濃縮器に回収された水35は、樹脂分離器ユニットにおいて溶出水として使用することができる。
【００９８】
発酵
本発明のまた別の態様は、セルロース及びヘミセルロース物質の酸加水分解の後に分離された糖流を発酵させるための改善された方法を包含する。糖流はヘキソース及びペントースの両方の糖を含む。これらの糖は任意に、天然の微生物を使用して同時に発酵させることができる。これにより糖を分離し、あるいはそれらを順次発酵する必要が回避されるので有利である。
【００９９】
酸加水分解の後に分離ユニットから回収された糖溶液33は、依然として残留量の酸を含み得る。この酸はまず、好ましくは消石灰で10〜12のpHに中和しなければならない37。この高いpHは、以降の処理を妨害し得る金属イオンの全ての痕跡を除去するので有利である。そして溶液を酸で約4.5のpHに逆滴定する。その後マグネシウム、窒素、リン酸カリウム、及びビタミン等の栄養素40を加え、微生物の増殖を促進する。さらに、グルコースオキシダーゼを発酵物に加えてキシロースのエタノールへの転換工程を促進することができる。
【０１００】
本発明の一つの重要な特徴は、所望の場合にC5及びC6両方の糖39を一緒に醗酵できることである。我々は、一定の方法で培養された一定の酵母43がこの二重醗酵に有用であることを見出した。我々は、中でもCandida kefyr、C. shehatae、C. lignosa及びC. insectosa、Pichia stipitis及びSaccharomyces cerevisiaeの呼吸能欠損株が、混合糖で使用する前に予めペントース溶液で1〜2週間増殖させておけば25〜32℃でよく作用することを見出した。
【０１０１】
ヘキソースを別に発酵させてペントースを別の目的のために回収することが望まれる場合は、Saccaromyces cerevisiae及びKluveromyces marxianusのような公知のグルコース酵母を使用することができる。ある種の細菌も有用な醗酵産物を生成し、本発明の方法に使用することができる。細菌としては、Clostridium種及びZymomonas mobilisが挙げられる。
【０１０２】
酵母あるいは細菌による発酵がエタノールあるいはその他の揮発性の産物の抑制効果のために速度低下を起こす場合は、冷却された凝縮カラムを通して醗酵により生成された二酸化炭素をリサイクルし、その二酸化炭素を醗酵槽に再導入することにより、そのような揮発性の醗酵産物を連続的に除去することができる。いくらかの水とともに揮発成分はカラムで凝縮し、さらに精製するために回収することができる。この方法は、非常に活発な発酵に必要となる発酵槽の冷却という有利な効果も有する。
【０１０３】
約3〜5日かかる醗酵が終了した後、好ましくは遠心分離41により、醗酵産物と微生物とを分離する。微生物43は糖の次のバッチにリサイクルできる。アルコール溶液44は、さらに処理するために蒸留塔46に送ることができる。
醗酵の好ましい方法を以下の実施例21〜22でさらに説明する。
【０１０４】
実施例21
数回のランにより樹脂分離カラムから得られた糖溶液を合わせてCa(OH)2でpH 10〜11に中和した。溶液を濾過してCaS04(石膏)と透明な黄色がかった糖液体とを分離した。濃リン酸と硫酸との組み合わせを使用して糖液体のpHをpH 4.5に調整した。リン酸を最初に加えて0.3 g/lのH3PO4を与えた。その際、溶液が高pHのためにまだ滅菌状態である中和の前に、栄養素を加えた。栄養素は0.07 g/lのMgSO4、0.2 g/lのKNO3、0.5 g/lの尿素、1.0 g/lの酵母エキス、0.1 mg/lのFeNaEDTA、0.01 mg/lのH3BO3、0.04 mg/lのMnS04・H2O、0.02 mg/lのZnSO4・7H2O、0.003 g/lのKI、1μg/lのNa2MoO4・2H2O、0.1μg/lのCuSO4・5H2O及び0.1μg/lのCoCl2・6H2Oを含むものであった。
【０１０５】
その後、5%キシロース培地で予め増殖させたCandida kefyr (ATCC 8619)、Pichia stipitis (NRRL Y-7124)、Hansenula anomala (ATCC 42398)、Hansenula anomala (ATCC 8168)、Hansenula fabianii (ATCC 16755)、Hansenula jadinii (ATCC 18201)、あるいはSaccharomyces cerevisiaeの呼吸能欠損株を含む発酵槽に溶液を供給した。発酵槽中の酵母「クリーム」は、2リットル発酵槽容量の約100 ml中に少なくとも20グラムの酵母を含む。溶液の約200 mlを加える。添加を3日間、各日繰り返した。酵母は溶液中のC6及びC5糖の両方を発酵させた。
【０１０６】
実施例22
樹脂カラムから得られた糖溶液を合わせてCa(OH)2でpH 10〜11に中和した。溶液を濾過してCaS04(石膏)と透明な黄色がかった糖液体とを分離した。濃リン酸と硫酸との組み合わせを使用して糖液体のpHをpH 4.5に調整した。リン酸を最初に加えて0.35 g/lのH3PO4を与えた。溶液が高pHのためにまだ滅菌状態である中和の前に栄養素を加えた。栄養素は0.07 g/lのMgSO4、0.2 g/lのKNO3、1.0 g/lの(NH4)2SO4、1.0 g/lの酵母エキス、5.0 mg/lのFeSO4、1.0 mg/lのH3BO3、5.0 mg/lのMnS04・2H2O、10μg/lのCuSO4・4H2O、20μg/lのCoCl2・6H2O、10μg/lのビオチン、0.25 mg/lのピリドキシンHCl、1.5 mg/lのi-イノシトール、2.0 mg/lのパントテン酸Ca、5.0 mg/lのチアミンHCl及び25 mg/lのペプトンを含むものであった。
【０１０７】
その後、5%キシロース培地で予め増殖させたCandida kefyr (ATCC 8619)、Pichia stipitis (NRRL Y-7124)、Hansenula anomala (ATCC 42398)、Hansenula anomala (ATCC 8168)、Hansenula fabianii (ATCC 16755)、Hansenula jadinii (ATCC 18201)、あるいはSacc
haromyces cerevisiaeの呼吸能欠損株を含む発酵槽に溶液を供給した。少なくとも20グラムの酵母を含むと見積もられる酵母「クリーム」は、2リットル発酵槽容量の約100 mlを占めた。溶液の約200 mlを加える。添加を3日間、各日繰り返した。酵母は溶液中のC6及びC5糖の両方を発酵させた。
【０１０８】
所望の場合は培地へのH3BO3の添加は除外してもよい。酵母ではなく細菌を醗酵に使用した場合は、ホウ素が細菌に対して有毒なのでH3BO3を培地に加えてはならない。
【０１０９】
本発明を説明し記載するのにいくつかの実施例を使用したが、本発明の範囲は本明細書に記載した特定の実施例に限定されるものではない。従って、本発明の範囲は添付する請求の範囲によってのみ規定されるものである。
【図面の簡単な説明】
【０１１０】
【図１】図1は、脱結晶化と加水分解段階を示す、本発明の方法の概略図である。
【図２】図2は、分離、発酵及び酸再濃縮の段階を示す、本発明の方法の概略図である。
【図３】図3は、シリカ処理段階を示す、本発明の方法の概略図である。
【図１】
2007202560.tif 000003
【図２】
2007202560.tif 000004
【図３】
2007202560.tif 000005
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
セルロース及びヘミセルロースを含む物質からアルコールを製造する方法であって、
物質を約25〜90重量%の酸の溶液と混合し、これにより少なくとも部分的に物質を脱結晶化し、固体物質と液体部分とを含むゲルを形成し、ここで脱結晶化は混合物の温度として60℃未満で行い、
前記ゲルを約20〜30重量%の酸濃度に希釈し、ゲルを80〜100℃の温度に加熱し、これにより前記物質中に含まれるセルロース及びヘミセルロースを部分的に加水分解し、
前記液体部分を前記固体物質から分離し、これにより糖及び酸を含む第一の液体を得、そして
第一の液体中の酸から糖を樹脂分離して合計で少なくとも約15重量%の糖を含み、3重量%を超える酸を含まない第二の液体を生成し、第二の液体中の糖を発酵させ、アルコールを製造することを含む前記方法。
【請求項２】
セルロース及びヘミセルロースを含む物質からアルコールを製造する方法であって、
物質を約25〜90重量%の酸の溶液と混合し、これにより少なくとも部分的に物質を脱結晶化し、固体物質と液体部分とを含むゲルを形成し、ここで脱結晶化は混合物の温度として80℃以下で行い、減圧下混合物から水を除去して混合物を冷却し、適当な速度でバイオマスを追加して温度を80℃以下に保ち、
前記ゲルを約20〜30重量%の酸濃度に希釈し、ゲルを80〜100℃の温度に加熱し、これにより前記物質中に含まれるセルロース及びヘミセルロースを部分的に加水分解し、
前記液体部分を前記固体物質から分離し、これにより糖及び酸を含む第一の液体を得、そして
第一の液体中の酸から糖を樹脂分離して合計で少なくとも約15重量%の糖を含み、3重量%を超える酸を含まない第二の液体を生成し、第二の液体中の糖を発酵させ、アルコールを製造することを含む前記方法。
【請求項３】
脱結晶化を混合物の温度として60℃未満で行う請求項2の方法。
【請求項４】
セルロース及びヘミセルロースを含む物質を洗浄することをさらに含む請求項1〜3の何れかの方法。
【請求項５】
セルロース及びヘミセルロースを含む物質を乾燥することをさらに含む請求項1〜3の何
れかの方法。
【請求項６】
前記物質を約10%の水分含量に乾燥する請求項5の方法。
【請求項７】
セルロース及びヘミセルロースを含む物質を粒子に細化することをさらに含む請求項1〜3の何れかの方法。
【請求項８】
物質が約0.3 gm/ccを超える密度を有し、前記粒子が約0.075 mm〜約7 mmのサイズを有する請求項7の方法。
【請求項９】
粒子が約5 mmの平均サイズを有する請求項8の方法。
【請求項１０】
物質が約0.3 gm/cc未満の密度を有し、前記粒子が約0.075 mm〜約25 mmのサイズを有する請求項7の方法。
【請求項１１】
粒子が約15 mmの平均サイズを有する請求項10の方法。
【請求項１２】
細化工程が、粉砕、細断及びハンマーミリングからなる群から選択される方法を含む請求項7の方法。
【請求項１３】
酸が硫酸である請求項1〜3の何れかの方法。
【請求項１４】
酸が塩酸、フッ化水素酸及びリン酸からなる群から選択される請求項1〜3の何れかの方法。
【請求項１５】
加熱を40〜480分間行う請求項1〜3の何れかの方法。
【請求項１６】
加熱を100℃の温度で、40〜110分間行う請求項1〜3の何れかの方法。
【請求項１７】
加熱を90℃の温度で、80〜220分間行う請求項1〜3の何れかの方法。
【請求項１８】
加熱を80℃の温度で、160〜480分間行う請求項1〜3の何れかの方法。
【請求項１９】
加水分解を大気圧で行う請求項1〜3の何れかの方法。
【請求項２０】
加水分解の間、ゲルと酸を約10〜30 rpmの速度で混合する請求項1〜3の何れかの方法。
【請求項２１】
脱結晶化を行うために使用する酸が約70〜約77重量%の濃度である請求項1〜3の何れかの方法。
【請求項２２】
酸溶液を加えて少なくとも約1:1の純粋な酸とセルロース及びヘミセルロース物質との比を得る請求項1〜3の何れかの方法。
【請求項２３】
酸溶液を加えて約1.25:1の純粋な酸とセルロース及びヘミセルロース物質との比を得る請求項1〜3の何れかの方法。
【請求項２４】
物質の脱結晶化を約35〜40℃の温度で行う請求項1〜3の何れかの方法。
【請求項２５】
原材料が約50%〜約85%のセルロース及びヘミセルロースを含む請求項1〜3の何れかの方法。
【請求項２６】
原材料が少なくとも5%のリグニンを含む請求項1〜3の何れかの方法。
【請求項２７】
固体物質からの液体部分の分離をゲルをプレスすることによって行う請求項1〜3の何れかの方法。
【請求項２８】
樹脂分離ユニットを使用して樹脂分離を行う請求項1〜3の何れかの方法。
【請求項２９】
樹脂分離ユニットが架橋ポリスチレンカチオン交換樹脂床である請求項28の方法。
【請求項３０】
樹脂をジビニルベンゼンで架橋し、硫酸で処理することにより強酸樹脂を生成する請求項28の方法。
【請求項３１】
ジビニルベンゼンが約6%〜約8%の濃度である請求項30の方法。
【請求項３２】
ビニルベンジルクロライドをジビニルベンゼンと重合することにより樹脂を形成し、亜硫酸ナトリウムで処理することにより強酸樹脂を生成する請求項28の方法。
【請求項３３】
ジビニルベンゼンが約6%〜約8%の濃度である請求項32の方法。
【請求項３４】
樹脂が約200〜約500μmの直径を有するビーズの形態である請求項28の方法。
【請求項３５】
液体を約2〜約5メートル毎時の平均線流速で樹脂床中に流す請求項29の方法。
【請求項３６】
樹脂床を約40〜約60℃の温度に加熱することをさらに含む請求項29の方法。
【請求項３７】
樹脂床が約0.6 g/ml〜約0.9 g/mlのタップ床密度を有する請求項29の方法。
【請求項３８】
樹脂が少なくとも約2 meq/gの強酸容量を有する請求項28の方法。
【請求項３９】
分離段階の後に再利用のために酸を濃縮することをさらに含む請求項1〜3の何れかの方法。
【請求項４０】
物質と酸との混合を、ポリテトラフルオロエチレン、ポリフッ化ビニリデン、クロロトリフルオロエチレンとエチレンのコポリマー、高密度ポリエチレン、ポリ塩化ビニル及びポリプロピレンからなる群から選択される物質により内張りされた容器中で行う請求項1〜3の何れかの方法。
【請求項４１】
脱結晶化を150〜400 mmHgの圧力で行う請求項1〜3の何れかの方法。
【請求項４２】
最初の混合段階が、前記物質の一部を反応容器に入れ、酸を加え、徐々に物質の残りを加えることをさらに含む請求項1〜3の何れかの方法。
【請求項４３】
混合段階を多数のブレードを有するミキサーを使用して行う請求項1〜3の何れかの方法。
【請求項４４】
醗酵段階が、
糖のpHを調整して残っている酸を全て中和するとともに金属イオンを除去し、
微生物の増殖を可能とするために栄養素を加え、
約1〜2週間ペントース溶液で増殖させたCandida kefyr、Candida shehatae、Candida l
ignosa、Candida insectosa、Pichia stipitis、Saccharomyces cerevisiaeの呼吸能欠損株、Hansenula anomala、Hansenula jadinii、Hansenula fabianii及びPachysolen tannophilusからなる群から選択される酵母と糖を混合し、
3〜5日発酵工程を進行させ、
冷却凝縮カラムにより二酸化炭素を再循環させて連続的に揮発性の発酵産物を除去し、
凝縮カラムから発酵産物を回収し、
酵母を残りの発酵産物から分離し、
残留発酵産物を蒸留することを含む請求項1〜3の何れかの方法。
【請求項４５】
pHが約11に達するまで塩基を加え、その後酸で逆滴定して約4.5のpHに戻すことにより糖のpHを調節する請求項44の方法。
【請求項４６】
第一の分離の後に残る固形物を金属水酸化物溶液で処理して抽出物を生成し、
抽出物のpHを低下させてケイ酸を生成し、
その抽出物からケイ酸を除去することをさらに含む請求項１〜3の何れかの方法。
【請求項４７】
処理段階が水酸化ナトリウムの溶液で処理することを含む請求項46の方法。
【請求項４８】
水酸化ナトリウムが約5〜約10%の濃度である請求項47の方法。
【請求項４９】
処理段階を約60〜8O℃の温度で行う請求項46の方法。
【請求項５０】
処理段階を約60〜90分行う請求項46の方法。
【請求項５１】
ケイ酸の除去を、抽出物を濾過することによって行う請求項46の方法。
【請求項５２】
pHの低下を硫酸、塩酸、フッ化水素酸、及びリン酸からなる群から選択された酸で行う請求項46の方法。
【請求項５３】
ケイ酸を酸化剤で処理してケイ酸の色を減少させることをさらに含む請求項46の方法。
【請求項５４】
酸化剤が、次亜塩素酸ナトリウム、過酸化水素、オゾン、塩素及び二酸化塩素からなる群から選択される請求項53の方法。
【請求項５５】
濾過の後に残る抽出物を中和することをさらに含む請求項46の方法。
【請求項５６】
ケイ酸からシリカゲル、ケイ酸、及びケイ酸ナトリウムを生成することをさらに含む請求項46の方法。
【請求項５７】
金属水酸化物溶液が水酸化ナトリウムの溶液であり、pHの低下を硫酸で行い、濾過の後に残った抽出物に石灰を加えてケイ酸を除去して硫酸カルシウムと水酸化ナトリウムを生成することをさらに含む請求項46の方法。
【請求項５８】
ケイ酸をアルミニウム塩と混合し、混合物を乾燥してゼオライトを生成することをさらに含む請求項46の方法。
【請求項５９】
生成されたゼオライトの窒素吸着に対するBrunauer-Emmet-Teller (BET)表面積が少なくとも300 m2/gである請求項58の方法。